(57)【特許請求の範囲】
【請求項１】
多層グレージングパネルを製造する方法であって、
２つの剛性グレージング基板を提供すること；
前記グレージング基板を互いに関連した位置に配置し、よって前記グレージング基板の内部表面積全体の間に如何なる部材も無い空間を形成すること、ここで前記グレージング基板の内部表面積全体の間の前記空間の幅は、最終製品である多層グレージングパネルの２つの剛性グレージング基板を分離する空間よりも大きい；および
ポリマー溶融体を前記グレージング基板の間の空間に射出し、
射出後に、前記剛性グレージング基板を互いに向き合う方向に圧縮して、前記空間を減少させ、
よって前記多層グレージングパネルを形成すること；
を含み、
前記ポリマー溶融体は、ポリ（ビニルブチラール）、ポリウレタン、エチレン−酢酸ビニルコポリマーまたは部分的に中和されたエチレン／（メタ）アクリル酸コポリマーのイオノマーを含み、
下記（ａ）〜（ｃ）：
（ａ）前記ポリマー溶融体は、１５０，０００ダルトン未満の分子量を有するポリマーを含む
（ｂ）前記剛性グレージング基板の一方または両方が、前記射出の前に少なくとも１５０℃に加熱される
（ｃ）前記ポリマー溶融体は、前記グレージング基板の間の空間に、剛性グレージング基板の周縁の周りに位置する少なくとも２つの射出ゲートを介して注入される
のいずれか１又はこれらの組み合わせを特徴とする方法。
【請求項２】
前記ポリマー溶融体がポリ（ビニルブチラール）を含む、請求項１記載の方法。
【請求項３】
前記基板がガラスである、請求項１又は２記載の方法。
【請求項４】
少なくとも４つの分離した射出ゲートが使用される、請求項１〜３のいずれか１に記載の方法。
【請求項５】
前記剛性グレージング基板の一方または両方が、前記射出の前に少なくとも８０℃に加熱される、請求項１〜４のいずれか１に記載の方法。
【請求項６】
前記剛性グレージング基板の一方または両方が、前記射出の前に少なくとも１５０℃に加熱される、請求項１〜５のいずれか１に記載の方法。
【請求項７】
前記ポリマー溶融体が、１５０，０００ダルトン未満の分子量を有するポリマーを含む、請求項１〜６のいずれか１に記載の方法。
【請求項８】
前記分子量が１００，０００ダルトン未満であり、前記剛性グレージング基板の一方または両方が、前記射出の前に少なくとも１５０℃に加熱され、並びに少なくとも４つの射出ゲートが使用される、請求項１〜７のいずれか１に記載の方法。
【請求項９】
真空が、前記互いに関連した位置で射出成形モールドのそれぞれ半分に対して前記ガラス基板の各々を保持するために使用される、請求項１〜８のいずれか１に記載の方法。
【請求項１０】
前記射出ゲートを少なくとも２つ含み、前記２つの剛性グレージング基板の周縁の周りに位置する少なくとも２つの分離した射出ゲートが互いに隣接している、請求項１〜９のいずれか１に記載の方法。
【請求項１１】
前記射出ゲートを少なくとも２つ含み、前記２つの剛性グレージング基板の周縁の周りに位置する少なくとも２つの分離した射出ゲートが互いに向かい合っている、請求項１〜９のいずれか１に記載の方法。
【発明の詳細な説明】
【技術分野】
【０００１】
本発明は、多層グレージングの分野に属し、特に、本発明は、従来オートクレーブ積層を使用して、ポリマーシートとガラスなどの剛性層を組み合わせて積層安全グレージングとする、安全グレージングの分野に属する。
【背景技術】
【０００２】
安全ガラスは、改善された耐衝撃性およびガラス保持力が望ましい、多くのガラス用途において使用される。安全ガラスを使用するよく知られた例は、自動車用途の風防ガラスとしてである。
【０００３】
安全ガラスは、多くの構成で使用することができる。通常、安全ガラスは、ガラスの２層の間に配設されたポリマー中間層から構成される。ポリマー中間層は、例えば、単一のまたは多層のシートでありうる。ポリマー材料は、通常、可塑化ポリ（ビニルブチラール）であり、事故の際にはエネルギーを吸収し、ばらばらにされたガラスを保持する両機能を果たす。
【０００４】
安全ガラスは、最初に２枚のガラス板の間に１枚のポリマー中間層を組み合わせることにより通常作製される。次いで、このアセンブリは脱気オーブンに供給され、加熱および力が加えられて中間層がガラスに仮留めまたは部分的に結合させられる。このようにして形成される予備積層板は、次いでオートクレーブ中に設置され、結合工程を完結させ、光学的に透明な耐衝撃性安全グレージングを作製するために温度および圧力が加えられる。
【０００５】
よく知られた、単純明解な技術であるが、この従来の積層技術は、労働集約型であり、時間が掛かり、安全に係わる問題を引き起こす、手順上の難題に満ちている。例えば、部品を最初に組み立てる間は、中間層シートは境を接するガラスより通常大きく、通常ガラスのエッジと面一に切り落とされる。この操作は、通常人手を必要とし、生産量をしばしば制限し、安全に係わる問題を引き起こす。
【０００６】
さらに、従来の積層工程は、大量のエネルギーを消費し、時間が掛かり、この両方が、合わせガラスのコストおよび生産時間を上昇させる。例えば、３つの主要ステップ−組み立て、脱気およびオートクレーブ−は、それぞれ相当の時間を必要とし、その結果、開始から完了までが、容易に８時間になりうる全製造工程をもたらすことになる。さらに、脱気工程に供給される熱エネルギーなどの、１つの工程に供給されるエネルギーの大部分が、通常、次のオートクレーブステップへ移送されず、オートクレーブステップは追加の熱エネルギーが必要になる。
【０００７】
従来の積層技術に本質的に内在する限界に対して提案された１つの解決策は、樹脂をガラス挿入物中に射出し、次いでモールドキャビティを圧縮することを開示している、欧州特許出願公開第０９０８２８７号明細書（コマツ（Ｋｏｍａｔｓｕ））（米国特許第６，２９６，７９９号明細書、同第６，６６９，８９０号明細書および同第６，３６８，５３７号明細書も参照されたい）において開示されている。
【先行技術文献】
【特許文献】
【０００８】
【特許文献１】欧州特許出願公開第０９０８２８７号明細書
【特許文献２】米国特許第６，２９６，７９９号明細書
【特許文献３】米国特許第６，６６９，８９０号明細書
【特許文献４】米国特許第６，３６８，５３７号明細書
【発明の概要】
【発明が解決しようとする課題】
【０００９】
当技術分野において必要とされるものは、大規模な製造手順を必要とせず、多層グレージングを迅速に、費用を掛けずに形成することを可能にする、ガラスパネルおよびこの他のグレージングパネルを製造する方法である。
【課題を解決するための手段】
【００１０】
（発明の要旨）
本発明は、溶融ポリマー材料の射出後および冷却後に、その結果得られる多層パネルが、適切な従来の安全グレージングのいずれの用途においても使用されうる安全パネルとして機能するように配置される、２つの剛性基板の間に、ポリマー中間層を直接形成するために、射出成形を使用することを対象とする。本発明の方法は、安全グレージングにおいて通常見られる、グレージング基板の比較的狭い空間へのポリマーの射出を容易にするために、比較的低分子量のポリマー、多数の射出点、鋳型の圧縮および／または加熱された基板を利用する。
【図面の簡単な説明】
【００１１】
【図１】射出成形する前のガラスの２層の概略断面図である。
【図２】ガラス層の間の空間を十分に満たしていない、２つのガラス層の射出成形工程の概略断面図である。
【図３】本発明の圧縮射出成形法の概略断面図である。
【図４】本発明の圧縮射出成形法の概略断面図である。
【図５】４つの例の射出成形グレージングの、時間経過に伴う射出圧力の上昇を示す図である。
【図６】４つの例の射出成形グレージングの、時間経過に伴って充満されるモールドの体積を示す図である。
【図７】４つの異なる間隙および分子量構成を有する射出成形グレージングの、時間経過に伴う射出圧力の上昇を示す図である。
【図８】４つの異なる間隙および分子量構成を有する射出成形グレージングの、時間経過に伴って充満されるモールドの体積を示す図である。
【図９】４つの異なる射出ゲート構成を有する射出成形グレージングの、時間経過に伴う射出圧力の上昇を示す図である。
【図１０】４つの異なる射出ゲート構成を有する射出成形グレージングの、時間経過に伴って充満されるモールドの体積を示す図である。
【図１１】４つの異なる間隙および温度構成を有する射出成形グレージングの、時間経過に伴う射出圧力の上昇を示す図である。
【図１２】４つの異なる間隙および温度構成を有する射出成形グレージングの、時間経過に伴って充満されるモールドの体積を示す図である。
【発明を実施するための形態】
【００１２】
（詳細な説明）
本発明は、射出成形を使用して多層グレージングを製造する方法を対象とする。本発明は、便宜上、ポリマー溶融体が間に射出される２枚のガラス板を有する多層構築体として記載されるが、さまざまな実施形態において別の剛性基板がガラスの代わりに使用されうることが理解され、以下において詳細に記載されよう。
【００１３】
本発明の多層ガラスパネルは、比較的低分子量のポリマー、多数の射出点および／または加熱された基板の中の１つ、２つまたは３つを使用する射出成形技法を用いて形成される。
【００１４】
本発明のさまざまな実施形態において、多層ガラスパネルは、以下に記載するように、２つの層の間の空間を画定するために、所与の距離で配置されたガラスの２層を提供することによって形成される。好ましい実施形態において、ガラスの２層は、射出成形モールドの内側の位置に保持される。ほとんどの場合、空間の幅は、最終製品のポリマー中間層の望ましい厚さに基づいて選択されることになる。最終製品におけるポリマー層の厚さは、通常、いくらかの加工変動を伴う、２つのガラス層の間にもたらされた空間の厚さにほぼ対応するはずである。
【００１５】
ガラスパネルは、ポリマーを射出する前に、いずれかの適切な手段を用いて相対的な位置に保持されうる。例えば、真空を用いて、それぞれのモールドの半分にガラス板を引き付けることができる。別のやり方では、クランプを用いてガラス板の外側のエッジを固定することができる。例えば、クランプのサブポーション内で画定される間隙を有するクランプを、設計することができ、固定された多層グレージングの中へまたは固定された多層グレージングから外へポリマーを通過させることが可能になる。別の例において、２つの溝が刻まれた支持体エッジ部品または枠が提供され、ガラスの２つの層がそれぞれの溝に１つ配置され、この溝は、ガラスの層の間に所定の距離をもたらすように形成されている。クランプ、ガイド、枠および／または別の支持体は、ガラスパネルの一部または全体の周辺に沿って提供されうる。適切な孔および／または間隙を入れて、ポリマー射出または流出、または気体流出を可能にすることができる。
【００１６】
ガラスが提供された後、ガラスパネルが形成され、続いてポリマー溶融体（添加物を含むまたは含まない）がガラス層の間の空間に射出される。熱可塑性ポリマーを溶融状態にする処理方法は、当技術分野においてよく知られている。ポリマー溶融体は、例えば、溶融体を空間中に射出成形する直前に、溶融相の間に構成成分をブレンドすることによって、または既にブレンドされ、その後ペレットの形に押出成形された、ペレット化されたポリマーを供給することによって形成されうる。いずれの場合も、溶融ポリマーは、２つのガラスパネル間の空間中に高圧で押し込まれる。
【００１７】
好ましい実施形態において、ガラス板は、２つの向かい合うモールド表面にあてがって、射出成形機中に直接設置される。モールド表面は、ガラスの破損を低減させるまたは無くすために、およびガラスへの熱およびガラスからの熱を均一に伝導するために、次の高圧ステップの間、ガラスを均一に支持するように製造される。次いで、射出成形機は、通常の方法で運転され、その結果、射出成形機内部で、ポリマー溶融体がガラス層の間の空間中に高圧射出されることになる。
【００１８】
本発明のいくつかの実施形態において、複数のガラス層の一方または両方の温度を高めて、射出ステップの間に確実に完全にモールドを充満させる。ある一例において、ガラスはモールドに充填される前に加熱されうる。別の場合、ガラスは、モールド中に充填され、引き続き、モールドからのまたは別法として外部熱源からの伝導により加熱される。本発明は、ガラスとモールドとの温度を一致させて、または異なる温度を維持して、実行されうる。後者の場合、ガラスは、モールドと過度の冷却が生じる前に実行される射出工程との温度を超えて、加熱することができる。モールドとガラスとの温度が異なる場合、この２つの間の温度差および表面全体にわたる温度変動は、温度差および変動が、ガラスが熱衝撃により破壊することになる大きさを超えないように制御される。
【００１９】
本発明のいくつかの実施形態において、ガラス温度は、ポリマー溶融体を射出する前に、少なくとも８０℃、１００℃、１５０℃、２００℃または２５０℃に上昇させられる。好ましい実施形態において、ガラスの温度は、少なくとも１５０℃に、または少なくとも２００℃に、または１５０℃から２５０℃の間に、または１７５℃から２２５℃の間に上昇させる。ポリ（ビニルブチラール）、エチレン−酢酸ビニルコポリマー、ポリウレタンポリマー溶融体または本発明の部分的に中和されたエチレン／（メタ）アクリル酸コポリマーのイオノマーを（モールドが、射出されるポリマーの凝固点より低いかまたは凝固点に近い温度に維持される射出成形の一般的な手法とは反対に）ポリマーの凝固点より高い温度に加熱されたガラス板の間に射出することより、大幅に低減された射出圧力で、モールドがより完全に充満される結果となる。
【００２０】
本発明のいくつかの実施形態において、ポリマー溶融体は、２つのガラス配置の周辺の少なくとも２つの場所に射出され、いくつかの好ましい実施形態において、ポリマー溶融体は、少なくとも３、４、６または１０個の場所を通して射出される。さまざまな実施形態において、射出ゲート（射出点）の１つは、空間の１つのエッジまたは空間の全体のエッジの一部と隣接するように形成される。例えば、風防ガラスに関しては、ガラスの間に形成された空間の長いまたは短い寸法と幅が等しい射出ゲートの１つが形成されうる。別法として、一連の射出ゲートが互いに隣接して設置され、射出用の連続した開口部を有する大きな射出ゲートを模倣することができる。このような実施形態においては、少なくとも２０個または少なくとも５０個の射出ゲートが使用されうる。
【００２１】
これらの実施形態において、射出場所は、１を超える適切ないずれかの数でさまざまに存在することができ、互いに隣接して、互いに向かい合って設置されうるものであり、または積層板の周辺に適切に変化させた状態で分布させられて、空間の複数の面へ、例えば２個または３個の面へ、成功裏に射出するのを支援することができる。
【００２２】
ノズルを取り付けた後、圧力を掛けると、ポリマー溶融体はガラスの２枚のパネルの間のモールドキャビティに押し込まれ、溶融体は全体の空間が充満されるまで、空間を通って２個以上の方向に向かう。空間が充満された後、モールドは、突出しに先立って部品を冷却するために、冷却されうる。最終使用の用途に応じて、エッジの余分なポリマーを切り落とし、突き出し後のパネルを仕上げることができる。
【００２３】
本発明のいくつかの実施形態において、本発明のポリマーは、ガラス層の間の空間中へ溶融ポリマーが容易に流れ込むように、比較的低い分子量を有する。本発明のさまざまな実施形態において、ポリマーは、１０，０００から１５０，０００ダルトンの、または４０，０００から１００，０００ダルトンの分子量範囲を有する。本発明の好ましい実施形態において、ポリマーは、１５０，０００ダルトン未満、１００，０００ダルトン未満または７０，０００ダルトン未満の分子量範囲を有する。本明細書においては、ポリマーの分子量範囲は、分子の少なくとも８０％が、記載された範囲に入ることを意味する。例えば、４０，０００から１００，０００の分子量を有するポリマーは、指定された範囲内にこのポリマーの少なくとも８０％を有する。
【００２４】
本発明のさまざまな実施形態において、ここに記載した特徴（高い基板温度、低分子量ポリマーおよび多点射出）の２つまたは３つが組み合わされる。したがって、組合せには、高い基板温度と低分子量ポリマー、高い基板温度と多点射出、低分子量ポリマーと多点射出および３つのすべてを一緒にしたものが含まれる。
【００２５】
本発明による１つの好ましい方法は、３つの特徴のすべてを一緒に使用することである。１０，０００から１２５，０００ダルトンの低分子量調合物が部品の少なくとも２つの向かい合った側面上にある、２−６個の射出ゲートを通過するように押し込まれ、１００℃から２５０℃に加熱されたガラスの間に射出される手順がもっとも好ましい。
【００２６】
別の好ましい実施形態において、１０，０００から１２５，０００ダルトンの低分子量調合物が単一射出ゲートを通って押し込まれ、１００℃から２５０℃に加熱されたガラスの間に射出される。
【００２７】
さらに、一層好ましい実施形態において、１０，０００から１２５，０００ダルトンの低分子量調合物が、部品の少なくとも２つの向かい合った側面上にある２−６個の射出ゲートを通って押し込まれ、２０℃から８０℃の温度を有するガラスの間に射出される。
【００２８】
別の好ましい実施形態において、１０，０００から１２５，０００ダルトンの低分子量調合物が単一射出ゲートを通って押し込まれ、２０℃から８０℃の温度を有するガラスの間に射出される。
【００２９】
別の好ましい実施形態において、１５０，０００から３００，０００ダルトンの標準的な、市販の分子量調合物が、部品の少なくとも２つの向かい合った側面上にある２−６個の射出ゲートを通って押し込まれ、１００℃から２５０℃に加熱されたガラスの間に射出される。
【００３０】
さらに別の好ましい実施形態において、７０，０００から２５０，０００ダルトンの分子量調合物が、部品の少なくとも２つの向かい合った側面上にある２−６個の射出ゲートを通って押し込まれ、１００℃から２５０℃に加熱されたガラスの間に射出される。
【００３１】
好ましい実施形態において、ガラスは開いたモールドに装填され、２００℃に加熱される。次いで、ガラス層が、仕上がり部品の中間層の所望の厚さにほぼ等しい距離だけ隔てられるように、モールドは完全に閉じられる。４０，０００から１００，０００ダルトンの範囲の分子量を有する分子のブレンドからなる低分子量調合物は、射出成形装置の可塑化スクリューに供給される。この調合物は、スクリュー中で溶融され、２つの射出ポートを通ってキャビティに射出される。これらのポートは、互いに真正面に向き合って設置され、積層されるべき部品の、２つの長いエッジに沿って中心に置かれる。キャビティが充満された後、溶融体を凝固させるためにモールドは冷却され、次いで部品が取り出される。
【００３２】
射出成形溶融ポリマーのための、またはペレット化されたポリマーを溶融し、次いで溶融体を射出成形するための装置は、当技術分野においてよく知られている（Ｉｎｊｅｃｔｉｏｎ  Ｍｏｌｄｉｎｇ  Ｈａｎｄｂｏｏｋ、第３版、Ｄｏｍｉｎｉｃｋ  Ｖ  Ｒｏｓａｔｏ、Ｄｏｎａｌｄ  Ｖ．Ｒｏｓａｔｏ、Ｍａｒｌｅｎｅ  Ｇ．Ｒｏｓａｔｏ、Ｋｌｕｗｅｒ  Ａｃａｄｅｍｉｃ  Ｐｕｂｌｉｓｈｅｒｓ、２０００、ＩＳＢＮ  ０−７９２３−８６１９−１）。一実施形態において、スクリュー型押出機を使用して、ポリマーを溶融し、圧力を発生させ、溶融体をノズル、ランナーおよび溶融体に圧力を掛けてガラスパネルの間の空間に導く射出ゲートシステムに供給する。無論、ポリマー溶融体に圧力を掛ける別の装置を使用することができる。例えば、射出する直前にさまざまな構成成分（樹脂、可塑剤、添加物など）を溶融ブレンドすることにより、ポリマー溶融体が形成される実施形態の場合、得られた溶融体は、従来のホッパ／ペレット／スクリュー装置を必要とせず、圧力を掛けて空間に射出することができる。
【００３３】
射出成形において通常参照される概念は、流路対厚さの比率、またはモールドの厚さと比較した、溶融体がモールドを充満させるために移動しなければならない全体の距離の比率である。したがって、最大の流路対厚さの比率は、所与のポリマーが、所与の間隙に関して、最適操業条件下で射出されうる最大の距離を、通常示す。もっとも一般的な熱可塑性物質は、流動性に乏しい材料の場合の１００：１の比率から、流動性の高い材料の場合の３００：１の比率の範囲に通常入る。好ましい実施形態において、本発明により、２００：１から１２５０：１までの範囲の流れ対流路の比率を有するキャビティ中へ溶融射出することによって、可塑化ポリ（ビニルブチラール）を含有する合わせガラスを製造することができる。実施例に記載の７５０ｍｍ×１２５０ｍｍの部品などの、標準寸法の自動車部品の場合、本発明により、０．３ｍｍからほぼ２ｍｍの範囲のポリマー中間層の厚さを有するこれらの部品を製造することができる。
【００３４】
適切ないずれの射出圧力でも使用することができ、本発明のさまざまな実施形態において、１．７×１０８パスカル、１．４×１０８パスカル、０．８５×１０８パスカルまたは０．３×１０８パスカル未満の射出圧力が使用される。
【００３５】
ガラス板の間の空間は、適切ないずれかの厚さでありうるものであり、パネルの意図されている用途および使用されるポリマー溶融体の特性によって、一般に決定されることになる。さまざまな実施形態において、空間は、０．１および０．４ミリメートル、０．２から２．０ミリメートル、０．２５から１．０ミリメートルまたは０．３から０．７ミリメートルの厚さでありうる。
【００３６】
ガラスパネルは、適切ないずれかの寸法でありうるものであり、さまざまな実施形態において、ポリマー溶融体に接触しているぞれぞれのガラスパネルの表面積は、２００、５００または１０００平方センチメートルを超える。別の実施形態において、ポリマー溶融体に接触しているぞれぞれのガラスパネルの表面積は、２０００、５，０００、１０，０００または２０，０００平方センチメートルを超える。
【００３７】
本発明のさらなる実施形態において、上記実施形態のいずれかにおけるガラス板の１つ以上は、剛性ポリマーフィルム基板と取り替えられる。ポリマーフィルムは、以下で詳細に記載される。これらの実施形態において、ポリマーフィルムを使用して、ポリマー溶融体が射出される空間に対して１つの境界を形成する。ポリマーフィルムは、ガラスと同様に、金型によって通常支持される。得られたグレージング構築体、ガラス／中間層／ポリマーフィルムは、バイレイヤとして知られ、多くの有用な用途を有する。
【００３８】
さらなる実施形態において、２つのポリマーフィルムが剛性基板として使用され、ポリマーフィルム／中間層／ポリマーフィルム実施形態を形成する。
【００３９】
別の実施形態において、１つ以上のガラス層が、アクリル（例えばＰｌｅｘｉｇｌａｓ（登録商標））、ポリカーボネート（例えばＬｅｘａｎ（登録商標））およびグレージングとして従来使用されているこの他のプラスチックなどの、厚い剛性プラスチック層と取り替えられる。
【００４０】
別の実施形態において、最初の射出の間にまたは次のステップとしてのどちらかで、積層板の外面に追加の射出が行われる。この第２の射出の目的は、追加のポリマーフィルムまたは構成成分を付着させて、最終部品の機能性を高めることである。例えば、自動車用グレージングにおいて、ミラーボタン、マウンティングクリップまたはガスケッティングは、部品の上に射出されうる。
【００４１】
本発明のさまざまな実施形態において、所与の距離だけ隔てられた、通常は互いに平行なガラスの２層から始まる多層ガラスパネルの形成は、加熱されたガラス、低分子量ポリマーおよび多数の射出点という特徴のいずれか１つまたはこれらの組合せに加えて、圧縮を用いて達成される。ガラス層の間の最初の間隙は、最終多層ガラス製品の２つの層を隔てることになる間隙より大きい。次いで、ポリマー溶融体が２つのガラス層の間の空間に射出される。射出される溶融体の全体の量は、いくつかの実施形態においては、仕上がり部品のガラスの間の間隙を完全に充満するのに十分な量であり、したがって、最初の間隙全体を充満するには不十分である。溶融射出に続いて、ガラス層を互いに向き合う方向に圧縮し、層間の空間を所望の仕上がり仕様にまで減少させるような仕方で、２つのガラス層の一方または両方の外面に力を加える。この圧縮ステップの間、ポリマー溶融体は、２つの内面上で両方のガラス層と接触している連続層に形成される。
【００４２】
射出／圧縮工程は、図１から４に模式的に示されている。図１において、ポリマー溶融体射出の準備ができている、ガラスの２層１２、１４が、１０で全般的に示されている。ガラスの２つの層の間に形成された空間は、１６として示されている。図２は、従来の射出成形の限界を示すものであり、ポリマーを空間１６中に射出するポリマー射出装置２０と共に、図１のガラスの２層１２、１４を示す。図２に示されているように、ガラスの２層１２、１４の間の距離が比較的小さいので、射出されたポリマーの前面１８は、空間の末端まで押し込まれることができず、空間の一部が空気または不完全なポリマー層を有することになる。明らかに、このような結果は望ましくない。この流れの限界は、多層グレージングの射出成形の開発に対する障害となってきた。
【００４３】
図３は、本発明の射出工程を示しており、上述の３つの特徴（低分子量ポリマー、２つ以上の射出ゲートおよび加熱されたグレージング基板）の内の１つ以上を提供することに加えて、ガラスの２層１２、１４の間の距離ｄが、最初の射出ステップの間に増大されている。層１２、１４の間の距離が追加されたので、射出装置２０は、ポリマー溶融体のいかなる空気間隙もまたは不連続部分も有することなしに、全空間１６の隅々にわたって、ポリマー溶融体を効果的に射出することができる。図４は、ガラスの層１２、１４が圧縮されて、ガラス層の間の距離を「ｄ」未満のある距離に減少させる、圧縮ステップを示す。圧縮ステップの間に、余分なポリマー溶融体は、ガラス層１２、１４のエッジの周辺のいずれかの開口部を通って追い出される。余分な、追い出されたポリマーは、ポリマー溶融体が冷却され、凝固した後、簡単な切り落としにより、除去されうる。
【００４４】
空間の幅「ｄ」およびガラス層の圧縮の量は、最終製品のポリマー中間層の所望の厚さおよびポリマー溶融体の加工処理パラメータおよび使用される射出装置に基づいて選択されることになる。最終製品のポリマー層の厚さは、２つのガラス層の間の、最終の低減された距離にほぼ相当し、いくらかの加工変動量を含む。
【００４５】
本発明のさまざまな実施形態において、距離「ｄ」は、０．２５ミリメートルから１０．０ミリメートルでありうる。さまざまな実施形態において、距離「ｄ」は、圧縮により、元の距離「ｄ」の７５％未満、５０％未満または２５％未満に低減されうる。さまざまな実施形態において、距離「ｄ」は、０．１ミリメートルから７．５ミリメートルの間で低減される。
【００４６】
本発明のポリマー溶融体は、適切ないずれのポリマーをも含むことができ、好ましい実施形態においては、ポリマー溶融体は、ポリ（ビニルブチラール）、ポリウレタン、エチレン−酢酸ビニルコポリマーまたは部分的に中和されたエチレン／（メタ）アクリル酸コポリマーのイオノマーを含む。好ましい実施形態において、好ましいポリマーは、ポリ（ビニルブチラール）またはポリウレタンである。好ましい実施形態において、好ましいポリマーは、ポリ（ビニルブチラール）である。好ましい実施形態において、好ましいポリマーは、ポリウレタンである。
【００４７】
ポリ（ビニルブチラール）をポリマー溶融体のポリマー構成成分として含む、本明細書において示される本発明の実施形態のいずれにおいても、ポリマー構成成分が、ポリ（ビニルブチラール）からなるまたは本質的になる別の実施形態が含まれる。これらの実施形態において、可塑剤を含む、本明細書において開示される添加物の、種々の異なる種類のいずれでも、ポリ（ビニルブチラール）からなるまたは本質的になるポリマーを有するポリマー溶融体と共に、使用されうる。
【００４８】
一実施形態において、ポリマー溶融体は、部分的にアセタール化されたポリ（ビニルアルコール）に基づくポリマーを含む。さらなる実施形態において、ポリマー溶融体は、ポリ（ビニルブチラール）および１種以上の種類の別のポリマーを含む。好ましい範囲、値、および／または方法が、ポリ（ビニルブチラール）について（例えば、これに限らないが、可塑剤、構成成分の百分率、厚さおよび特性増強添加物について）明確に与えられる、本明細書におけるセクションのいずれにおいても、これらの範囲は、該当する場合、ポリマー溶融体における構成成分と同様に有用な、本明細書において開示される別のポリマーおよびポリマーブレンドに対しても当てはまる。
【００４９】
ポリ（ビニルブチラール）を含む実施形態の場合、ポリ（ビニルブチラール）は、適切ないずれの方法によっても製造されうる。ポリ（ビニルブチラール）を製造するための適切な方法の詳細は、当分野の技術者には公知である（例えば、米国特許第２，２８２，０５７号明細書および第２，２８２，０２６号明細書を参照されたい）。一実施形態において、Ｂ．Ｅ  Ｗａｄｅ（２００３）により、Ｅｎｃｙｃｌｏｐｅｄｉａ  ｏｆ  Ｐｏｌｙｍｅｒ  Ｓｃｉｅｎｃｅ  ＆  Ｔｅｃｈｎｏｌｏｇｙ、第３版、第８巻、３８１−３９９頁、におけるＶｉｎｙｌ  Ａｃｅｔａｌ  Ｐｏｌｙｍｅｒｓに記載されている溶媒法を使用することができる。別の実施形態において、ここに記載されている水の方法を使用することができる。ポリ（ビニルブチラール）は、例えば、Ｓｏｌｕｔｉａ  Ｉｎｃ．、セントルイス、ミズリー、からＢｕｔｖａｒ（商標）樹脂として、種々の形態で市販されている）。
【００５０】
さまざまな実施形態において、ポリ（ビニルブチラール）を含むポリマー溶融体を形成するために使用される樹脂は、ポリ（ビニルアルコール）として計算された１０から３５重量％（ｗｔ．％）のヒドロキシル基、ポリ（ビニルアルコール）として計算された１３から３０ｗｔ．％のヒドロキシル基またはポリ（ビニルアルコール）として計算された１５から２２ｗｔ．％のヒドロキシル基を含む。樹脂は、また、ポリ酢酸ビニルとして計算された、１５ｗｔ．％未満の残留エステル基、１３ｗｔ．％、１１ｗｔ．％、９ｗｔ．％、７ｗｔ．％、５ｗｔ．％または３ｗｔ．％未満の残留エステル基を含むことができ、残部は、アセタール、好ましくはブチルアルデヒドアセタールであり、場合によって、少量の別のアセタール基、例えば、２−エチルヘキサナール基を含む（例えば、米国特許第５，１３７，９５４号明細書を参照されたい）。
【００５１】
酢酸ナトリウム、酢酸カリウムおよびマグネシウム塩を含む、さまざまな接着調整剤を、本発明のポリマー溶融体中で使用することができる。本発明のこれらの実施形態において使用されうるマグネシウム塩には、これに限らないが、米国特許第５，７２８，４７２号明細書において開示されたもの、例えば、サリチル酸マグネシウム、ニコチン酸マグネシウム、マグネシウムジ−（２−アミノベンゾエート）、マグネシウムジ−（３−ヒドロキシ−２−ナフトエート）およびマグネシウムビス（２−エチルブチレート）（ケミカルアブストラクト番号第７９９９２−７６−０）が含まれる。本発明のさまざまな実施形態において、マグネシウム塩は、マグネシウムビス（２−エチルブチレート）である。
【００５２】
添加剤をポリマー溶融体に混合させて、最終の多層グレージング製品の性能を増強することができる。このような添加物には、これに限らないが、以下の薬剤：当技術分野で知られているような、ブロッキング防止剤、可塑剤、染料、顔料、安定剤（例えば、紫外線安定剤）、酸化防止剤、流動改質剤、補強充填材、衝撃改質剤、難燃剤、ＩＲ吸収剤および前記添加物の組合せなどが含まれる。好ましい実施形態において、本発明のポリマー溶融体には、１つ以上の潤滑剤、流動改質剤、光安定剤、離型剤または熱安定剤が含まれる。
【００５３】
本発明のポリマー溶融体のさまざまな実施形態において、ポリマー溶融体は、樹脂１００部当たり、５から６０、２５から６０、５から８０、１０から７０または２０から８０部（ｐｈｒ）の可塑剤を含むことができる。勿論、特定の用途に対して適切な、別の量を使用することができる。いくつかの実施形態において、可塑剤は、２０個未満、１５個未満、１２個未満または１０個未満の炭素原子の炭化水素のセグメントを有する。
【００５４】
可塑剤の量を調節して、溶融体から形成されたポリ（ビニルブチラール）層のガラス転移温度（Ｔｇ）に変化を与えることができる。一般に、より多量の可塑剤が添加されると、Ｔｇが低下する。本発明の溶融体から形成されたポリ（ビニルブチラール）ポリマー中間層は、例えば、４０℃以下、３５℃以下、３０℃以下、２５℃以下、２０℃以下および１５℃以下のＴｇを有することができる。
【００５５】
適切ないずれの可塑剤でも、ポリマー溶融体を形成するために、本発明のポリマー樹脂に添加されうる。本発明のポリマー溶融体中で使用される可塑剤は、特に多塩基酸または多価アルコールのエステルを含む。適切な可塑剤には、例えば、トリエチレングリコールジ−（２−エチルブチレート）、トリエチレングリコールジ−（２−エチルヘキサノエート）、トリエチレングリコールジヘプタノエート、テトラエチレングリコールジヘプタノエート、ジヘキシルアジペート、ジオクチルアジペート、ヘキシルシクロヘキシルアジペート、ヘプチルおよびノニルアジペートの混合物、ジイソノニルアジペート、ヘプチルノニルアジペート、ジブチルセバケート、ポリマー可塑剤（油変性セバシン酸アルチド樹脂など）、米国特許第３，８４１，８９０号明細書に開示されたホスフェートとアジペートの混合物および米国特許第４，１４４，２１７号明細書に開示されたアジペートおよび前述のものの混合物および組合せが含まれる。使用されうる別の可塑剤は、米国特許第５，０１３，７７９号明細書に開示されたような、Ｃ４からＣ９のアルキルアルコールおよびＣ４からＣ１０のシクロアルコールおよびヘキシルアジペートなどのＣ６からＣ８のアジペートエステルから製造された混合アジペートである。さまざまな実施形態において，使用される可塑剤は、ジヘキシルアジペートおよび／またはトリエチレングリコールジ−２エチルヘキサノエートである。
【００５６】
さまざまな実施形態は、米国特許第４，６１４，７８１号明細書、米国特許第５，４１５，９０９号明細書、米国特許第５，３５２，５３０号明細書および米国特許第４，９３５，４７０号明細書に記載されたような、エチレン−酢酸ビニルコポリマー（ポリ（エチレン−コ−酢酸ビニル）とも呼ばれる）を含む。さまざまな実施形態には、例えば脂肪族イソシアネートポリエーテルを主成分とするポリウレタン（Ｎｏｖｅｏｎ  Ｉｎｃ．のＴｈｅｒｍｅｄｉｃｓ  Ｐｏｌｙｍｅｒ  Ｐｒｏｄｕｃｔから入手できる）を含む、ポリウレタンが含まれる。部分的に中和されたエチレン／（メタ）アクリル酸コポリマーのイオノマーを含む実施形態において、好ましいイオノマーは、Ｓｕｒｌｙｎ（登録商標）であり、ＤｕＰｏｎｔから入手できる。溶融体を形成する間に、ＵＶ安定剤およびガラスに対する高い接着性を付与する機能性化学薬品などの別の添加物を、ポリウレタン樹脂中に組み込むことができる。
【００５７】
好ましい実施形態において、係属中の米国特許出願第１１／２６４，５１０号明細書に開示されたものなどの、可塑化ポリ（ビニルブチラール）ペレットを使用して、ポリマー溶融体を形成する。このようなペレットをホッパから従来の射出成形機へ供給して、ポリ（ビニルブチラール）溶融体を製造することができる。
【００５８】
本明細書においては、「ポリマーフィルム」は、剛性基板または性能増強層として機能する比較的薄い、剛性ポリマー層を意味する。ポリマーフィルムは、ポリマーフィルムがこれ自体で、必要な耐貫通性およびガラス保持特性を多層グレージング構造物に付与することはないという点で、ポリマー溶融体から形成される中間層とは異なる。ポリ（エチレンテレフタレート）は、ポリマーフィルムとしてもっとも普通に使用される。
【００５９】
さまざまな実施形態において、ポリマーフィルム層は、０．０１３ｍｍから０．２０ｍｍ、好ましくは０．０２５ｍｍから０．１ｍｍまたは０．０４から０．０６ｍｍの厚さを有する。ポリマーフィルム層は、場合によって表面処理または被覆されて、接着性または赤外線反射などの、１つ以上の特性を改善することができる。これらの機能性能層は、例えば、太陽光に曝された場合、太陽赤外線を反射し、可視光線を透過するための多層積層体を含む。この多層積層体は、当技術分野において公知であり（例えば、国際公開第８８／０１２３０号パンフレットおよび米国特許第４，７９９，７４５号明細書を参照されたい。）、例えば、１つ以上の、オングストローム厚の金属層および１つ以上の（例えば、２つの）、順番に堆積され、光学的に協同する誘電体層を含むことができる。また、知られているように（例えば、米国特許第４，０１７，６６１号明細書および第４，７８６，７８３号明細書を参照されたい。）、金属層は、関連したガラス層の霜を取り除きまたは曇りを取り除くために、場合によって電気抵抗加熱されうる。
【００６０】
本発明に使用することができ、米国特許第６，７９７，３９６号明細書に記載されている、さらなる種類のポリマーフィルムは、金属層により引き起こされうる干渉を生じることなく、赤外線を反射する機能を果たす、多数の非金属層を含む。
【００６１】
いくつかの実施形態において、ポリマーフィルム層は、光学的に透明であり（すなわち、層の片面に隣接する物体を、この層の別の面からこの層を通して見る特定の観察者の眼で心地よく見ることができる。）、通常、隣接するいずれのポリマー層よりも大きな、いくつかの実施形態においては著しく大きな引張り係数を、組成に無関係に有する。さまざまな実施形態において、ポリマーフィルム層は熱可塑性材料を含む。適切な特性を有する熱可塑性材料の中には、ナイロン、ポリウレタン、アクリル樹脂、ポリカーボネート、ポリプロピレンなどのポリオレフィン、酢酸および三酢酸セルロース、塩化ビニルポリマーおよびコポリマーなどがある。さまざまな実施形態において、ポリマーフィルム層は、名高い特性を有するリストレッチ熱可塑性フィルムなどの、ポリエステル、例えばポリ（エチレンテレフタレート）およびポリ（エチレンテレフタレート）グリコール（ＰＥＴＧ）を含む材料を含む。さまざまな実施形態において、ポリ（エチレンテレフタレート）が使用され、さまざまな実施形態において、ポリ（エチレンテレフタレート）は二軸方向に引き伸ばされて強度を改善し、熱安定化されて、高温に供された場合、低伸縮特性をもたらす（例えば、１５０℃で３０分の後、両方向において２％未満の伸縮）。
【００６２】
本発明に使用されうるポリ（エチレンテレフタレート）フィルムのためのさまざまな被覆および表面処理技法は、公開された欧州出願第０１５７０３０号明細書に開示されている。本発明のポリマーフィルムは、また、当技術分野で知られているような、ハードコートおよび／または防曇層を含むこともできる。
【００６３】
本発明の射出成形法には、多くの利点が存在する。例えば、ポリマーシートの製造、保管および取り扱いの際に遭遇する困難が回避され、コストを大幅に低減させることができる。加えて、本明細書において開示された射出成形工程は、例えば、多くの加熱ステップ、オートクレーブ条件およびこの他の手順的に困難なステップを必要とする可能性のある、現存する多ステップ工程より、遙かに簡単である。
【実施例１】
【００６４】
次の表は、２２０℃の溶融体温度に加熱された、４０，０００から１００，０００の分子量範囲を有する低分子量の可塑化ポリ（ビニルブチラール）の射出の、射出成形流動特性のコンピュータで作成されたモデリングを示す。ポリマー溶融体は、充満されるべき部品の長いエッジの１つに沿って均等に間隔を空けて配置された、一連の５１の射出口から供給される。キャビティの大きさは、１２５０ｍｍ幅×７５０ｍｍ長さ×１．２ｍｍ厚さである。射出表面は、５０℃に加熱される。シミュレーションのために、射出時間はほぼ５秒であると想定され、装置により供給される最大射出圧力は１．７２×１０８パスカル（１平方インチ当たり、２５，０００ポンド）に限定される。この、およびこの他の実施例のシミュレーションを、Ｍｏｌｄｆｌｏｗ（登録商標）ソフトウエアパッケージ（Ｍｏｌｄｆｌｏｗ  Ｃｏｒｐｏｒａｔｉｏｎ、フレーミングハム、マサチューセッツ）を使用して実行した。
【００６５】
【表１】
0006012774.tif 000002
【実施例２】
【００６６】
次の表は、実施例１の場合と同じポリ（ビニルブチラール）（ただし射出表面が１００℃に加熱されている）の射出成形流動特性のコンピュータで作成されたモデリングを示す。
【００６７】
【表２】
0006012774.tif 000003
【実施例３】
【００６８】
次の表は、実施例１の場合と同じポリ（ビニルブチラール）（ただし射出表面が１５０℃に加熱されている）の射出成形流動特性のコンピュータで作成されたモデリングを示す。
【００６９】
【表３】
0006012774.tif 000004
【実施例４】
【００７０】
次の表は、実施例１の場合と同じポリ（ビニルブチラール）（ただし射出表面が２００℃に加熱されている）の射出成形流動特性のコンピュータで作成されたモデリングを示す。
【００７１】
【表４】
0006012774.tif 000005
【実施例５】
【００７２】
上記４つの実施例の、時間と共に上昇する射出圧力を、図５に示す。
【実施例６】
【００７３】
上記４つの実施例の、時間と共に充満されるモールド体積を、図６に示す。
【実施例７】
【００７４】
次の表は、１．８ミリメートルの間隙への、低分子量のポリ（ビニルブチラール）（「低ＭＷ  ＰＶＢ」）の射出成形流動特性のコンピュータで作成されたモデリングを示す。低分子量のポリ（ビニルブチラール）は、４０，０００から１００，０００の分子量範囲を有する可塑化ポリ（ビニルブチラール）を指す。調合物は、射出する前に２２０℃の溶融体温度に加熱される。ポリマー溶融体は、単一射出ゲートからキャビティに供給される。キャビティは、１２５０ミリメートル幅×７５０ミリメートル長さであり、射出ゲートは、１２５０ミリメートルの側のエッジの中心に存在する。射出表面は、５０℃に加熱される。シミュレーションのために、射出時間はほぼ５秒であると想定され、装置により供給される最大射出圧力は１．７２×１０８パスカル（１平方インチ当たり、２５，０００ポンド）に限定される。
【００７５】
【表５】
0006012774.tif 000006
【実施例８】
【００７６】
次の表は、実施例７の場合と正確に同じ射出成形流動特性のコンピュータで作成されたモデリングを示すが、キャビティは２．８ミリメートル幅を有する：
【００７７】
【表６】
0006012774.tif 000007
【実施例９】
【００７８】
次の表は、実施例７の場合と正確に同じ射出成形流動特性のコンピュータで作成されたモデリングを示すが、ポリ（ビニルブチラール）は、「標準の」ポリ（ビニルブチラール）（「Ｓｔｄ．ＰＶＢ」）であり、これは１５０，０００から３００，０００ダルトンの分子量範囲を有する可塑化ポリ（ビニルブチラール）を意味する。
【００７９】
【表７】
0006012774.tif 000008
【実施例１０】
【００８０】
次の表は、実施例９の場合と正確に同じ射出成形流動特性のコンピュータで作成されたモデリングを示すが、キャビティは２．８ミリメートル幅を有する：
【００８１】
【表８】
0006012774.tif 000009
【実施例１１】
【００８２】
実施例７から１０における上記データの、時間経過に伴う射出圧力のグラフを、図７に示す。
【実施例１２】
【００８３】
実施例７から１０における上記データの、時間経過に伴うモールド充満パーセントのグラフを、図８に示す。
【実施例１３】
【００８４】
次の表は、単一射出ゲートを通って、１．２ミリメートルの厚さのキャビティに射出される前に、２２０℃の溶融体温度に加熱された、４０，０００から１００，０００の分子量範囲を有する可塑化ポリ（ビニルブチラール）を射出するための、射出成形流動特性の、コンピュータで作成されたモデリングを示す。キャビティの大きさは、１２５０ミリメートル幅×７５０ミリメートル長さである。単一射出ゲートは、１２５０ミリメートルの側のエッジの中心に存在する。射出表面は、１２５０℃に加熱される。シミュレーションのために、射出時間はほぼ５秒であると想定され、装置により供給される最大射出圧力は１．７２×１０８パスカル（１平方インチ当たり、２５，０００ポンド）に限定される。
【００８５】
【表９】
0006012774.tif 000010
【実施例１４】
【００８６】
次の表は、実施例１３の場合と正確に同じ射出成形流動特性のコンピュータで作成されたモデリングを示すが、第２射出ゲートが使用されており、この第２射出ゲートは第１射出ゲートの反対側に設置され、第２の１２５０ｍｍのエッジの中心に置かれている：
【００８７】
【表１０】
0006012774.tif 000011
【実施例１５】
【００８８】
次の表は、実施例１４の場合と正確に同じ射出成形流動特性のコンピュータで作成されたモデリングを示すが、第３および第４射出ゲートが使用されている。射出ゲートは、２組の射出ゲートが、向かい合う長いエッジのそれぞれに沿って、互いに向かい合うように配置される。射出ゲート１および射出ゲート２は、したがって、第１の１２５０のｍｍエッジに沿って４１６ｍｍおよび８３３ｍｍの地点に設置され、一方、射出ゲート３および射出ゲート４は、第２の１２５０ｍｍのエッジの４１６ｍｍおよび８３３ｍｍの地点に設置される。
【００８９】
【表１１】
0006012774.tif 000012
【実施例１６】
【００９０】
次の表は、実施例１５の場合と正確に同じ射出成形流動特性のコンピュータで作成されたモデリングを示すが、第５および第６射出ゲートが使用されている。射出ゲートは、２組の射出ゲートが、向かい合う長いエッジのそれぞれに沿って、互いに向かい合うように配置される。射出ゲート１、２および３は、したがって、第１の１２５０ｍｍのエッジに沿って３１２．５ｍｍ、６２５ｍｍおよび９７３．５ｍｍの地点に設置され、一方、射出ゲート４、５および６は、第２の１２５０ｍｍのエッジの３１２．５ｍｍ、６２５ｍｍおよび９７３．５ｍｍの地点に設置される。
【００９１】
【表１２】
0006012774.tif 000013
【実施例１７】
【００９２】
実施例１３から１６における上記データの、時間経過に伴う射出圧力のグラフを図９に示す。
【実施例１８】
【００９３】
実施例１３から１６における上記データの、時間経過に伴うモールド充満パーセントのグラフを図１０に示す。
【実施例１９】
【００９４】
次の表は、５０℃の温度に加熱され、１．８ミリメートルの間隙を有するガラス板の間への射出の、射出成形流動特性のコンピュータで作成したモデリングを示す。４０，０００から１００，０００の分子量範囲を有する可塑化ポリ（ビニルブチラール）が、射出の前に、２２０℃の溶融体温度に加熱される。ガラス板の間のキャビティの大きさは、１２５０ｍｍ幅×７５０ｍｍ長さである。溶融体は、１２５０ｍｍの側のエッジの中心に置かれた単一射出ゲートを通って供給される。シミュレーションのために、射出時間はほぼ５秒に想定され、装置により供給される最大射出圧力は１．７２×１０８パスカル（１平方インチ当たり、２５，０００ポンド）に限定される。
【００９５】
【表１３】
0006012774.tif 000014
【実施例２０】
【００９６】
次の表は、実施例１９の場合と正確に同じ射出成形流動特性のコンピュータで作成されたモデリングを示すが、キャビティは２．８ミリメートル幅を有する：
【００９７】
【表１４】
0006012774.tif 000015
【実施例２１】
【００９８】
次の表は、実施例１９の場合と正確に同じ射出成形流動特性のコンピュータで作成されたモデリングを示すが、ガラス板は２００℃に加熱される：
【００９９】
【表１５】
0006012774.tif 000016
【実施例２２】
【０１００】
次の表は、実施例１９の場合と正確に同じ射出成形流動特性のコンピュータで作成されたモデリングを示しており、ガラス板は２００℃に加熱され、キャビティは２．８ミリメートルの間隙を有する：
【０１０１】
【表１６】
0006012774.tif 000017
【実施例２３】
【０１０２】
実施例１９から２２における上記データの、時間経過に伴う射出圧力のグラフを、図１１に示す。
【実施例２４】
【０１０３】
実施例１９から２２における上記データの、時間経過に伴うモールド充満パーセントのグラフを、図１２に示す。
【０１０４】
本発明を、例示的な実施形態を参照して説明してきたが、当分野の技術者なら、本発明の範囲を逸脱することなく、さまざまな変化を加えうることおよびそれらの要素を同等物により置換しうることを理解するはずである。加えて、本発明の本質的な範囲を逸脱することなく、多くの変更を加えて、特定の状況または材料を本発明の教示に適合させることができる。したがって、本発明は、本発明を実行するために企図された最善の様態として開示された、特定の実施形態に限定されるものではなく、本発明は、添付の特許請求の範囲に入るすべての実施形態を含むものであることが意図されている。
【０１０５】
さらに、本発明のいずれの単独構成成分に与えられた、範囲、値または特性のいずれでも、本発明の別の構成成分のいずれの範囲、値または特性とも、交換可能な場合は交換して使用し、本明細書全体を通じて与えられたように、構成成分のそれぞれについて範囲の定められた値を有する、実施形態を形成しうることが理解されよう。例えば、適切な場合は、可塑剤の与えられた範囲のいずれかに加えて、与えられた範囲のいずれかに入る、残留ヒドロキシル含有量を含むポリマー樹脂を形成し、本発明の範囲内に存在するが、列挙するとすれば面倒なことになるはずの、多くの変形形態を形成することができる。
【０１０６】
要約またはいずれかの特許請求の範囲において示したいずれの図参照番号も、説明の目的だけのものであり、特許請求された本発明をいずれかの図における、いずれかの特定の実施形態に限定するものであると解釈されてはならない。
【０１０７】
図は、特段の指示がない限り、縮尺して描かれてはいない。
【０１０８】
定期刊行物の論文、特許、出願および本を含む、本明細書において参照される、それぞれの参考資料を、これによって、参照によりこの全体を本明細書に組み込む。
【図１】
0006012774.tif 000018
【図２】
0006012774.tif 000019
【図３】
0006012774.tif 000020
【図４】
0006012774.tif 000021
【図５】
0006012774.tif 000022
【図６】
0006012774.tif 000023
【図７】
0006012774.tif 000024
【図８】
0006012774.tif 000025
【図９】
0006012774.tif 000026
【図１０】
0006012774.tif 000027
【図１１】
0006012774.tif 000028
【図１２】
0006012774.tif 000029